ЗУБНАЯ НИТЬ С РАСТИТЕЛЬНЫМ ПИГМЕНТОМ
DENTAL FLOSS WITH VEGETABLE PIGMENT

Изобретение относится к медицине, а конкретно к стоматологии, в частности к зубным нитям для чистки межзубных промежутков.
Зубные нити используют при ежедневном уходе за зубами для удаления остатков пищи из межзубного пространства и зубного налета для профилактики гингивита и ряда других заболеваний полости рта.
Известна зубная нить на основе полиамида с добавками, состоящая из ядра - крученой или некрученой полиамидной нити и оболочки на основе сополиамида капролактами с солью гексаметилендиамина и адипиновой кислоты, содержащей антимикробную добавку - сангвиритрин, при следующем соотношении компонентов, мас. %: полиамидная крученая или некрученая нить 75-85, сополиамид 8,25-15, сангвиритрин 6,75-10 [RU №2020896 С1, МПК А61С 15/04, опубл. 1994].
Недостатками данной нити является отсутствие специфической избирательной активности в отношении патогенной микрофлоры, вызывающей гингивит и ряд других заболеваний, наличие побочных эффектов, вызываемых препаратом сангвиритрин (аллергические реакции, горький привкус и т.п.).
Техническим результатом заявляемого изобретения является увеличение лечебного и профилактического воздействия на патогенную микрофлору полости рта и снижение специфических неприятных вкусовых ощущений от антисептических препаратов, используемых в прототипах, повышение активности в отношении патогенной микрофлоры и получение терапевтического эффекта в части профилактики гингивита и ряда других заболеваний полости рта.
Указанный технический результат достигается тем, что зубная нить на основе диацетата целлюлозы с добавками состоит из крученой или некрученой диацетатцеллюлозной нити, содержащей биологически активную добавку - ликопин, при следующем соотношении компонентов, мас. %: диацетатцеллюлозная крученая или некрученая нить 95-99, ликопин 1-5%. В качестве ядра используют крученую диацетатцеллюлозную нить, выпускаемую по ГОСТ 26300-84, или некрученую диацетатцеллюлозную нить, выпускаемую по ГОСТ 26300-84. Нить используют линейной плотностью 60-90 текс, в зависимости от расстояния между зубами.
Ликопин представляет собой растительный каротиноидный пигмент, получаемый как методом экстракции из растений, так и методом синтеза. Ликопин обладает антиоксидантным действием, проявляет биологическую активность в отношении патогенной микрофлоры, вызывающей заболевания полости рта, в частности гингивит (патент 2515313, опубл. 10.05.2014 год, бюл. №13).
Содержание ликопина в нити больше 5% нецелесообразно, так как это содержание определяется растворимостью ликопина и снижаем физико-механические свойства нити, а также удорожает нить экономически, а содержание пигмента ниже 1% не дает ощутимого терапевтического и профилактического эффекта.
A
Зубную нить получают следующим образом. Растворяют диацетат целлюлозы в бинарном растворителе ацетон - вода, в соотношении 1:9, при этом в полимерную композицию вводят растительный пигмент ликопин в высокодисперсном состоянии. Из полученной массы сухим способом формуют диацетатцеллюлозные волокна. Готовая нить линейной плотности 60-90 текс получается трощением сформованных волокон. При желании нити может быть сообщена низкая степень кручения (порядка 60 кручений на метр), чтобы сохранить максимальную контактирующую поверхность и вместе с тем повысить прочность нити. Профилактический и лечебный эффект разных видов зубных нитей определяют путем исследования активности кислотообразующей микрофлоры на поверхности зубов, выраженной через показания рН-метрии (максимальное изменение амплитуды (А) рН значений Δ), а также по времени восстановления исходного уровня рН (τ).
Пример 1. Мононити линейной плотности 6,7 текс, из которых состоит крученая диацетатцеллюлозная зубная нить, формуются из полимерной композиции (патент 2515313, опубл. 10.05.2014 год, бюл. №13) по сухому способу. После чего осуществляют трощение и кручение стандартными методами. Нить содержит 1 мас. % биологически активного пигмента - ликопина. Физико-механические показатели зубной нити и эффективность ее использования представлены в таблице 1.
Пример 2. Мононити линейной плотности 6,7 текс, из которых состоит крученая диацетатцеллюлозная зубная нить, формуются из полимерной композиции (патент 2515313, опубл. 10.05.2014 год, бюл. №13) по сухому способу. После чего осуществляют трощение и кручение стандартными методами. Нить содержит 2 мас. % биологически активного пигмента - ликопина. Физико-механические показатели зубной нити и эффективность ее использования представлены в таблице 1.
Пример 3. Мононити линейной плотности 6,7 текс из которых состоит крученая диацетатцеллюлозная зубная нить, формуются из полимерной композиции (патент 2515313, опубл. 10.05.2014 год, бюл. №13) по сухому способу. После чего осуществляют трощение и кручение стандартными методами. Нить содержит 3 мас. % биологически активного пигмента - ликопина. Физико-механические показатели зубной нити и эффективность ее использования представлены в таблице 1.
Пример 4. Мононити линейной плотности 6,7 текс, из которых состоит крученая диацетатцеллюлозная зубная нить, формуются из полимерной композиции (патент 2515313, опубл. 10.05.2014 год, бюл. №13) по сухому способу. После чего осуществляют трощение и кручение стандартными методами. Нить содержит 4 мас. % биологически активного пигмента - ликопина. Физико-механические показатели зубной нити и эффективность ее использования представлены в таблице 1.
Пример 5. Мононити линейной плотности 6,7 текс, из которых состоит крученая диацетатцеллюлозная зубная нить, формуются из полимерной композиции (патент 2515313, опубл. 10.05.2014 год, бюл. №13) по сухому способу. После чего осуществляют трощение и кручение стандартными методами. Нить содержит 5 мас. % биологически активного пигмента - ликопина. Физико-механические показатели зубной нити и эффективность ее использования представлены в таблице 1.
A
Согласно данным таблицы, заявляемая зубная нить по сравнению с прототипом позволяет увеличить избирательное воздействие на патогенную микрофлору полости рта посредствам флоссинга (чистки), поскольку обладает выраженной антимикробной активностью. При исследованиях методом мясопептонного агара (МПА) (in vitro) радиус ингибирования роста условно-патогенного штамма Staphylococcus aurius (основного возбудителя гингивита) составляет 7-9 мм, в то время как по прототипу радиус ингибирования роста тест-культуры составляет 6 мм. Также изменение амплитуды рН межзубных промежутков (МЗП) Δ до флоссинга и после него для заявляемых нитей 0,3-0,4, а для прототипа - 0,3, исходный уровень рН заявляемой нити не восстанавливается через 1 ч после чистки. Кроме того, биоактивная добавка ликопин не изменяет вкусовые ощущения в полости рта, не вызывает аллергических реакций.